(57)【特許請求の範囲】
【請求項１】
透明プラスチック板からなる基板の片面に金属膜からなる反射層とこの反射層に密着する保護層の封止樹脂層をこの順に積層し、前記基板の他方の面を前記反射層が透視可能な鏡面とするミラーであり、
前記封止樹脂層が、常温で弾性率が１×１０4Ｐａ〜１×１０7Ｐａである可塑性の柔軟性及び自己接着性を有し、かつ連続相である、耐候性ミラー。
【請求項２】
前記基板が、前記反射層が積層される側の片面にＶ字状断面の複数の微小溝を形成したフレネルレンズ構造を有する、請求項１に記載の耐候性ミラー。
【請求項３】
前記封止樹脂層の常温での自己接着性の接着強度が０．５Ｎ／１０ｍｍ以上である、請求項１又は２に記載の耐候性ミラー。
【請求項４】
前記封止樹脂層を構成する樹脂がアクリル樹脂及びシリコーン樹脂のいずれかである、請求項１〜３のいずれか一項に記載の耐候性ミラー。
【請求項５】
前記封止樹脂層の厚さが０．０２５ｍｍ〜０．４ｍｍである、請求項１〜４のいずれか一項に記載の耐候性ミラー。
【発明の詳細な説明】
【技術分野】
【０００１】
本発明は、耐候性ミラーに関する。
【背景技術】
【０００２】
一般にミラーは、透明材料で構成されている基板の一方の面の上に、反射層及び保護層がこの順に配置されている構造を有する。典型的には、反射層はアルミニウム等の金属膜で構成されており、保護層は、反射層の保護を目的とする層であり、典型的には塗料層である。上記保護層の上には、必要に応じて裏板が更に配置されている。【０００３】
また、近年、透明なプラスチック板の片面に同心円状に輪帯状の傾斜面を多段に、かつその傾斜角度を同心円中心から径方向外側のものほど順次大きくするように形成してなるレンズ（すなわち、フレネルレンズ）の輪帯傾斜面に反射層が設けられているミラー（すなわち、フレネルミラー）が提案されている。例えば、特許文献１には、透明プラスチック板の片面にフレネルレンズ様の多段の傾斜面を形成し、この傾斜面に金属膜を施し、さらにその金属膜の上に塗料層を塗布し、前記傾斜面と反対側の前記透明プラスチック板の平面を前記金属膜を透視可能な鏡面にしたフレネルミラーが記載されている。
【先行技術文献】
【特許文献】
【０００４】
【特許文献１】特開平６−１７４９０６号公報
【発明の概要】
【発明が解決しようとする課題】
【０００５】
基板上に反射層及び保護層が配置されているミラーは、屋内で使用される場合には耐候性の問題が少ない。しかしこのようなミラーが屋外で使用される場合には、保護層の存在にも拘わらず、ミラーの周縁部から雨水等の水分がミラー内部に入り込んで反射層が徐々に劣化し、ミラー機能が低下していくという問題がある。【０００６】
このように反射層が劣化する原因について本発明者が種々検討した結果、原因が保護層である塗料層の内部構造にあることを突き止めた。一般に塗料層は、アルキッド樹脂等の樹脂材料を溶剤で溶解して得た塗料を反射層の表面に霧状に噴霧して付着させ、さらに溶剤を常温にて揮発させることによって形成されている。このように形成された塗料層は、樹脂を多数の液滴として反射層上に噴霧して形成されていることに起因して、溶剤が揮発した後に、多数の連通路を有する多孔構造を有することになる。そのため、塗料層の周縁部から内部に向かって雨水等の水分が連通孔を通って浸入する。塗料層の内部に浸入した水分は、反射層を構成する固体金属の酸化劣化、又は電極反応による水中への溶出等を招来し、ミラー性能を低下させると考えられる。【０００７】
また、ミラーが屋外で使用される場合、ミラーは大きな温度変化にも曝されるため、基板がプラスチック板である場合には、温度変化による膨張収縮により大きな寸法変化が起こり、その寸法変化に塗料層が追従できなくなってクラックを生ずる場合がある。そのクラックから雨水等の水分が浸入することによって反射層が劣化する場合がある。【０００８】
本発明は、上記の課題を解決し、例えば屋外で長期間使用される場合にも反射層の劣化が少ない、耐候性に優れるミラーを提供することを目的とする。
【課題を解決するための手段】
【０００９】
本発明は、下記の態様を包含する。
［１］  透明プラスチック板からなる基板の片面に金属膜からなる反射層とこの反射層に密着する保護層の封止樹脂層をこの順に積層し、前記基板の他方の面を前記反射層が透視可能な鏡面とするミラーであり、
前記封止樹脂層が、常温で弾性率が１×１０4Ｐａ〜１×１０7Ｐａである可塑性の柔軟性及び自己接着性を有し、かつ連続相である、耐候性ミラー。
［２］  前記基板が、前記反射層が積層される側の片面にＶ字状断面の複数の微小溝を形成したフレネルレンズ構造を有する、上記態様１に記載の耐候性ミラー。
［３］  前記封止樹脂層の常温での自己接着性の接着強度が０．５Ｎ／１０ｍｍ以上である、上記態様１又は２に記載の耐候性ミラー。
［４］  前記封止樹脂層を構成する樹脂がアクリル樹脂及びシリコーン樹脂のいずれかである、上記態様１〜３のいずれかに記載の耐候性ミラー。
［５］  前記封止樹脂層の厚さが０．０２５ｍｍ〜０．４ｍｍである、上記態様１〜４のいずれかに記載の耐候性ミラー。
【発明の効果】
【００１０】
本発明の耐候性ミラーにおいては、反射層を保護する封止樹脂層が連続相であるため、雨水等の水分の浸入による反射層の劣化が良好に防止される。また、封止樹脂層が柔軟性及び自己接着性を有するため、基板が屋外の大きな温度変化に曝されて大きな寸法変化を生じても、その寸法変化に容易に追従して封止樹脂層ではクラックが生じにくくする。したがって、クラックに雨水等の水分が浸入することによる反射層の劣化を良好に防止できる。また、封止樹脂層は、例えば基板が外力により割れた場合でも、破片の飛散を防止することができる。
【図面の簡単な説明】
【００１１】
【図１】図１は、本発明の実施態様に係るミラーの概略縦断面図である。
【図２】図２は、本発明の他の実施態様に係るミラーの概略縦断面図である。
【図３】図３は、本発明の更に他の実施態様に係るミラーの概略縦断面図である。
【発明を実施するための形態】
【００１２】
以下、本発明の例示の態様について説明するが、本発明は以下の態様に限定されず、特許請求の範囲の精神及び範囲から逸脱しない任意の改変が本発明に包含されることが意図される。図面において、同一の符号が付された要素は、同様の構成又は機能を有することが意図される。
【００１３】
図１は、本発明の一態様に係るミラーの概略図である。耐候性ミラー１は、透明プラスチック板からなる基板１１の片面に金属からなる反射層１２が積層されており、更にその上に封止樹脂層１３が積層されている。基板１１の反射層１２形成側と反対側の面は平滑な面であり、この平滑な面が反射層１２を透視可能な鏡面となる。
【００１４】
図２に例示する実施態様において、耐候性ミラー２は、透明プラスチック板でフレネルレンズ構造を有する基板２１、金属の反射層２２及び封止樹脂層２３を有する。基板２１は、Ｖ字状断面の複数の環状溝が中心Ｃに同心状に形成されることによって凸レンズ機能のフレネルレンズ構造を有する。すなわち、図２に示す耐候性ミラー２はフレネルミラーである。フレネルミラーは、薄く平らでありながら凸面鏡として機能する。Ｖ字状断面の多数の同心状の環状溝は、基板２１の片面に多段の傾斜面を形成している。この傾斜面上に反射層２２が積層され、更に該反射層２２上に封止樹脂層２３が積層されている。
【００１５】
基板２１の傾斜面と反対側の面は平面である。当該平面は、反射層２２を透視可能な鏡面となる。なお図２では、理解を容易にするため、多段の傾斜面が粗いピッチで示されているが、実際には、１ｍｍ幅当たり、典型的には２〜１０段程度の高い密度で形成されている。反射層２２は、基板２１のＶ字状断面の環状溝の形状に沿って薄く積層されている。従って、反射層２２の封止樹脂層２３側の面は基板２１のＶ字状断面の環状溝に対応する微小溝形状を有している。そして、封止樹脂層２３は、常温で可塑性の柔軟性及び自己接着性を有し、かつ連続相であるため、封止樹脂層２３を構成する樹脂が多段の環状溝に良好に追従し、これら環状溝に密着するように完全に埋めることができる。また封止樹脂層２３が連続相であることから、反射層２２をミラー外部から実質的に完全に遮蔽することができる。これにより、封止樹脂層２３は、外部障害物との接触による反射層２２の磨滅又は損傷の防止、及び雨水の浸入による酸化劣化の防止に寄与する。したがって、封止樹脂層２３は、長期間に亘る良好なミラー性能の維持に寄与する。
【００１６】
図２に示す例では、反射層２２の傾斜面が同心円中心Ｃに対して外向きに傾斜することによって、凸面鏡として機能するようになっているが、傾斜面を同心円中心Ｃに対して内向きに傾斜させれば、凹面鏡として機能させることもできる。
【００１７】
図３の実施態様の耐候性ミラー３は、封止樹脂層２３の背面に、裏板２５を更に積層している。裏板２５は、基板２１を薄くした場合の耐候性ミラー３において、そのミラーとしての形状保持性を向上させることができる。裏板２５は、剛性の高い板材、例えば、金属、ガラス、木材、プラスチック等で構成されていることが好ましい。
【００１８】
本発明の耐候性ミラーでは、耐候性ミラーの外周縁全体にフレーム（図示せず）が装着されてもよい。特に基板が薄板である場合には、このようなフレームを用いることで、基板の変形を防止し、正常なミラー機能を長期間に亘って維持させることができる。また、フレームは、雨水の浸入による反射層の損傷を防止する点でも有利である。
【００１９】
以下、本発明の耐候性ミラーを構成する各要素の好適な態様について説明する。
【００２０】
＜基板＞
基板は透明プラスチック板である。透明プラスチック板の材質としては、ポリカーボネート樹脂、アクリル樹脂、ポリスチレン樹脂、ポリエチレン樹脂、ポリエチレンテレフタレート樹脂等が例示される。
【００２１】
＜反射層＞
反射層は金属膜である。金属膜の材質としては、アルミニウム、銀、クロム、スズ等の金属、これら金属の合金又は酸化物、等を例示できる。好ましい例は、アルミニウム及びこれを含む合金である。金属膜は、めっき、蒸着、スパッタ、イオンプレーティング等の方法によって基板上に積層できる。
【００２２】
＜封止樹脂層＞
封止樹脂層は、外部障害物と反射層との直接接触を防止し、これにより反射層の磨滅又は損傷の防止に寄与する。また、ミラー内部への雨水等の水分の侵入を防ぐため、水分による反射層金属の酸化劣化、電極反応による水中への溶出の防止に寄与する。
【００２３】
本発明の封止樹脂層は、常温で可塑性の柔軟性及び自己接着性を有する。本発明において「常温」とは、２０℃を意味する。また本発明で封止樹脂層が可塑性の柔軟性を有するとは、封止樹脂層の少なくとも一部が外力で自由に変形することを意味し、例えばフレネルレンズ構造における多段の溝形状に追従して密着するのに十分な可塑性を有していることを意味する。より具体的には、封止樹脂層が常温で有する可塑性の柔軟性は弾性率で表わすことが出来る。
【００２４】
その封止樹脂層が常温で有すべき弾性率は、ＪＩＳ  Ｋ  ７２４４−６に規定されるせん断複素弾性率で、封止樹脂層のミラー端部からの浸み出しによる外観低下を防止する観点、及び反射層の劣化防止効果を良好に得る観点から、好ましくは下限が１×１０4Ｐａ、より好ましくは５×１０4Ｐａである。また上限が、使用時に気温が変化しても基板及び反射層の表面形状に対する封止樹脂層の追従性を良好に維持して封止樹脂層の剥離を良好に防止する観点から、好ましくは１×１０７Ｐａ、より好ましくは５×１０6Ｐａである。
【００２５】
封止樹脂層が常温で自己接着性を有するとは、封止樹脂層が常温にて反射層に対して自己接着性を示す能力を有することを意味する。このような封止樹脂層の自己接着性は、当該封止樹脂層と隣接する反射層に対して強固に固着でき、ミラー内部への水分の浸入を良好に防止できる。具体的には、封止樹脂層が常温で有すべき自己接着性を、ＪＩＳに規定される下記の測定法による接着強度で表わすことができる。
すなわち、自己接着性を代表する接着強度は、ＪＩＳ  Ｋ  ６８５４−２に規定される１８０度剥離法に従い、被着体として反射層に対応させたアルミニウム板（Ａ１０５０Ｐ，１ｍｍｔ）を使用して測定した値で表わすものとし、その接着強度が、好ましくは０．５Ｎ／１０ｍｍ以上、さらに好ましくは１Ｎ／１０ｍｍ以上であるものがよい。
【００２６】
封止樹脂層が常温で可塑性の柔軟性及び自己接着性を有することにより下記の効果を得ることが出来る。封止樹脂層は、ミラーが屋外で使用される際の気温変化による基板及び／又は反射層の変形に良好に追従可能である。また、封止樹脂層は、例えばプレス等によって反射層上に積層可能であるため、例えばフレネルレンズ構造を有する基板上に反射層を介して封止樹脂層を形成する際に、微小溝の形状に対して封止樹脂層を良好に追従させることができる。
【００２７】
封止樹脂層が連続相であるとは、その樹脂層を液体や気体が横断できないシール構造になっていることである。したがって、樹脂層内に気泡が存在している場合であっても、その気泡が周囲を密閉された独立気泡であれば、連続相であるという。しかし、気泡が樹脂層を横断して液体や気体の通過を許容する連通路になっている場合は、連続相とは言わない。封止樹脂層が連続相であるとは、封止樹脂層の任意の１０カ所の断面の光学顕微鏡観察において、光学顕微鏡２０倍の観察で何れの断面にも上下に貫通する連通孔の明瞭な形状が確認されない場合をいう。
【００２８】
封止樹脂層は、連続相であることによって、例えば従来の塗料層のような連通孔を持つ多孔構造の層とは異なり、水分の浸入による反射層の酸化劣化を防止することができ、耐候性ミラーの良好な耐久性に寄与する。
【００２９】
封止樹脂層は、単層とは限らず、２層以上の複数層で構成されていてもよい。本発明において封止樹脂層の特性とは、封止樹脂層全体として発揮する特性のことである。したがって封止樹脂層は、例えば：連続相の層と連続相ではない（本開示で、不連続相ともいう。）層（例えば発泡体層）とを有し、且つ封止樹脂層全体としては前述の連続相の定義を満たすような封止樹脂層；柔軟性を有する２つの層とこれら２つの層に挟まれた柔軟性を有さない層とを有し、且つ封止樹脂層全体としては前述の柔軟性の定義を満たすような封止樹脂層、等であってもよい。
【００３０】
常温で可塑性の柔軟性及び自己接着性を有する封止樹脂層は、樹脂の種類、樹脂の分子量、添加剤の種類及び量、等を適宜設計することによって得ることができる。また、封止樹脂層を連続相とする方法としては、これに限定されないが、封止樹脂層用の材料シートを予め作製し、これをラミネートする方法を例示できる。
【００３１】
封止樹脂層の厚みは、反射層に対する密着性と保護（すなわち酸化劣化防止）の効果を良好に得る観点から、好ましくは０．０２５ｍｍ以上、より好ましくは０．０５ｍｍ以上、更に好ましくは０．１ｍｍ以上にし、またミラーの歪み等の変形を回避する観点から、好ましくは１ｍｍ以下、より好ましくは０．５ｍｍ以下、更に好ましくは０．４ｍｍ以下、特に好ましくは０．２ｍｍ以下にするとよい。
【００３２】
封止樹脂層を構成する樹脂としては、アクリル樹脂、シリコーン樹脂、ポリオレフィン樹脂、エチレン酢酸ビニル共重合樹脂などの熱可塑性樹脂、ポリウレタン樹脂、エポキシ樹脂などの熱硬化性樹脂、クロロプレンゴム、スチレンブタジエンゴム、ブチルゴム、シリコーンゴム、アクリルゴム、変性シリコーンゴムなどのエラストマー系樹脂などを使用でき、これらを１種単独又は２種以上の組合せで使用できる。広い温度範囲で柔軟性及び隣接する層（典型的な態様では反射層）との密着性を良好に得ることができるという観点から、封止樹脂層を構成する樹脂としては、アクリル樹脂及びシリコーン樹脂が特に好ましい。
【００３３】
アクリル樹脂としては、アルキル基の炭素数が平均４〜１２個である（メタ）アクリル酸アルキルエステルの１種以上と、これと共重合可能な官能性単量体の１種以上とを含む単量体混合物を、溶液重合、乳化重合、塊状重合、懸濁重合、光重合などの公知の方法により共重合させて得た共重合体が挙げられる。アクリル樹脂は、必要に応じて、粘着付与剤、架橋剤、可塑剤、軟化剤、老化防止剤などの各種添加剤とともに使用できる。
【００３４】
上記のアルキル基の炭素数が平均４〜１２個である（メタ）アクリル酸アルキルエステルとしては、（メタ）アクリル酸ブチル、（メタ）アクリル酸２−エチルヘキシル、（メタ）アクリル酸イソノニル、（メタ）アクリル酸イソオクチル、（メタ）アクリル酸ラウリルなどが挙げられる。
【００３５】
官能性単量体は、典型的には、活性水素含有基を有する（メタ）アクリル系単量体である。活性水素含有基としては、カルボキシ基、水酸基、アミド基、アミノ基、チオール基、シアノ基、スルホン酸基、リン酸基、第４級アンモニウム（塩）基等が挙げられる。カルボキシ基を含有する（メタ）アクリル系単量体としては、アクリル酸、メタクリル酸、イタコン酸、クロトン酸、イソクロトン酸、マレイン酸、フマル酸、シトラコン酸、メサコン酸、又はこれらの誘導体が挙げられる。
【００３６】
アクリル樹脂系の封止樹脂層として使用可能な市販品としては、日東電工株式会社製ではＨＪ−９０１１５Ｂ，Ｊ−９０１２０Ｂ，ＣＳ９８６２ＵＡ，ＣＳ９８６３ＵＡ，ＣＳ９８６４ＵＡなどの粘着シートを例示することができ、また共同技研化学株式会社製では３００Ａ８０，３００Ａ１００，３００Ｚ１５０Ｂ，３００Ｚ２００Ｂなどの粘着シートを挙げることが出来る。
【００３７】
シリコーン樹脂としては、付加反応型シリコーン樹脂、縮合型シリコーン樹脂など公知のものが使用できる。付加反応型シリコーン樹脂としては、分子中にアルケニル基（例えばビニル基、ヘキセニル基など）を有する公知のポリジメチルシロキサン等が挙げられる。シリコーン樹脂系の封止樹脂層として使用可能な市販品としては、信越化学工業株式会社製のＫＲ−３７００，ＫＲ−３７０１，Ｘ４０−３２３７，Ｘ４０−３２４０などが挙げられる。付加反応型シリコーン樹脂の硬化触媒としては、公知の白金系の硬化触媒、例えば塩化白金酸、塩化白金酸とオレフィン類との錯体、塩化白金酸とアルコール類との組合せ等が挙げられる。縮合型シリコーン樹脂としては、信越化学株式会社製のＫＲ−１０５，ＫＥ−４４１，ＫＥ―４４５などが挙げられる。
【００３８】
本発明の耐候性ミラーは、特に屋外設置用として好ましいが、屋内設置用として使用しても良い。屋外設置用としては、駐車場や倉庫などの出入り口周辺や、街路や駅構内などの人通りが多い通路等に有効に使用される。
【実施例】
【００３９】
以下、本発明の実施例を挙げて更に説明するが、本発明はこれらの実施例に限定されない。【００４０】
実施例１
透明プラスチックの基板としてポリカーボネートシート（三菱ガス化学製  ＭＲＦ０８Ｕ  厚み０．３ｍｍ）を使用した。この基板の片面に反射層としてアルミニウム（Ａ１０５０Ｐ）を真空蒸着で積層して基板−反射層積層体を得た。この積層体を１５０ｍｍ×７０ｍｍに切り出し、反射層の上に封止樹脂層としてアクリル粘着シート（日東電工（株）製のＨＪ−９０１１５Ｂ  ０．１５ｍｍ厚）（任意の断面１０カ所を光学顕微鏡２０倍で観察したところ、上下に貫通する連通孔の明瞭な形状は何れの断面にも観察されなかった）を積層した。【００４１】
更に、封止樹脂層の上に、裏板として、上記積層体と同じく１５０ｍｍ×７０ｍｍに切り出した塩化ビニル樹脂板（笠井産業  カピロンプレート  １．０ｍｍ厚）を積層した耐候性ミラーを作製した。【００４２】
実施例２
基板として、Ｖ字断面（幅０．２ｍｍ、深さ０．２ｍｍ）の多数の環状溝を０．２ｍｍピッチで同心円状に形成した凸面レンズ機能のフレネルレンズ構造を有するポリカーボネート板を作成し、その基板のフレネルレンズ構造形成面に反射層を積層した以外は、実施例１と同様にして耐候性ミラーを作製した。【００４３】
比較例１
実施例１と同じ構成の基板に反射層としてアルミニウムを積層し、その保護層としてアクリルシリコーン変性樹脂（カンペハピオ社製  シリコーンカラースプレー）をスプレー塗布して２４時間乾燥させた塗料層を積層したミラーを作製した。塗料層の厚みは０．１ｍｍであった。【００４４】
比較例２
実施例２と同じ構成の基板のフレネルレンズ構造形成面に実施例２と同様に反射層を積層し、更に比較例１と同様に保護層として塗料層を形成したミラーを作製した。【００４５】
比較例３
封止樹脂層として、多孔質アクリル粘着シート（日東電工（株）製のＨ７００４  ０．４ｍｍ厚）（任意の断面１０カ所を光学顕微鏡２０倍で観察したところ、何れの断面にも多数の上下に貫通する連通孔の明瞭な形状が観察された）を使用した以外は、実施例１と同様にしてミラーを作製した。【００４６】
比較例４
実施例２と同じ構成の基板のフレネルレンズ構造形成面に実施例２と同様に反射層を積層し、更に、比較例３と同様の封止樹脂層を積層したミラーを作製した。【００４７】
（耐久性）
上記実施例１，２と比較例１〜４で作製した６種類のミラーを、それぞれ塩分濃度８０ｇ／Ｌ、酢酸にてｐＨを３に調整した環境液に浸漬し、５０℃の環境にて９６時間放置した。その後、反射層が浸食されて出来た浸食部分の長さの最大値を測定し、浸食長さとした。
測定した侵食長さに対して下記の評価基準で評価を行った。【００４８】
Ａ：浸食長さ  ０．３ｍｍ以下
Ｂ：浸食長さ  ０．３ｍｍ超０．５ｍｍ未満
Ｃ：浸食長さ  ０．５ｍｍ以上【００４９】
なお、上記の耐久性評価は大気曝露試験の加速試験として実施した。本発明者らのこれまでの知見から、評価Ａは屋外使用での１０年以上の耐久性に相当する。【００５０】
実施例１〜２、及び比較例１〜４のミラー構成及び評価結果を表１にまとめた。【００５１】
【表１】
0006723446.tif 000002
【００５２】
実施例１、並びに比較例１及び３では平面ミラーを用いた。連続相の封止樹脂層を形成した実施例１は耐久性良好であった。一方、保護層を従来の塗料層にした比較例１では、反射層の浸食がミラー端部からのみでなく全体的に広がっており、耐久性が非常に悪い結果であった。多孔連通路を有する多孔質の封止樹脂層を形成した比較例３も、封止樹脂層が連続相である実施例１と比較すると、浸食長さが長く、浸食範囲が大きく、耐久性が悪かった。実施例２、並びに比較例２及び４ではフレネルミラーを用いた。連続相の封止樹脂層を形成した実施例２は実施例１と同様に耐久性に優れていた。保護層を塗料層にした比較例２では、比較例１と同様に反射層の浸食が端部からのみでなく全体的に広がり、最も浸食範囲が大きく、耐久性に問題があった。また、保護層を多孔連通路を有する多孔質の封止樹脂層にした比較例４では、フレネル構造の環状溝に沿って浸食長さが大きく進んでいたため耐久性が悪いという結果であった。
【産業上の利用可能性】
【００５３】
本発明の耐候性ミラーは、特に屋外に設置する安全確認用のミラーとして好適に適用される。
【符号の説明】
【００５４】
１，２，３    耐候性ミラー
１１，２１    基板
１２，２２    反射層
１３，２３    封止樹脂層
２５    裏板
【図１】
0006723446.tif 000003
【図２】
0006723446.tif 000004
【図３】
0006723446.tif 000005